(57)【要約】【課題】本発明は、コモンモードノイズの除去機能を向上させることができるコモンモードノイズフィルタを提供することを目的とするものである。【解決手段】本発明のモンモードノイズフィルタは、第１の積層部１１と、前記第１の積層部１１上に設けられ２つのコイル１２を有する非磁性体部１３と、前記非磁性体部１３上に設けられた第２の積層部１４とを備え、前記非磁性体部１３の前記コイル１２の巻軸部に磁性体部１６を形成し、前記磁性体部１６を、平均粒径が０．４μｍ〜０．６μｍの磁性体粉末で構成したものである。【選択図】図１
2016213333.tif 000002
【特許請求の範囲】
【請求項１】
コイルを有する非磁性体部と、前記非磁性体部の前記コイルの巻軸部に形成された磁性体部とを備え、前記磁性体部を、平均粒径が０．４μｍ〜０．６μｍの磁性体粉末で構成したコモンモードノイズフィルタ。
【請求項２】
前記非磁性体部を磁性体粉末で構成された第１、第２の積層部で挟み、前記第１、第２の積層部の磁性体粉末の平均粒径を、前記磁性体部を構成する磁性体粉末の平均粒径と同じ、または大きくした請求項１に記載のコモンモードノイズフィルタ。
【請求項３】
前記非磁性体部をガラス粉末で構成し、前記非磁性体部を構成するガラス粉末の平均粒径を、前記磁性体部を構成する磁性体粉末の平均粒径と同じ、または大きくした請求項１に記載のコモンモードノイズフィルタ。
【発明の詳細な説明】
【技術分野】
【０００１】
本発明は、デジタル機器やＡＶ機器、情報通信端末等の各種電子機器に使用される小形で薄型のコモンモードノイズフィルタに関するものである。
【背景技術】
【０００２】
従来のこの種のコモンモードノイズフィルタは、図３に示すように、第１の積層部１と、第１の積層部１上に設けられ２つのコイル２が内蔵された非磁性体部３と、非磁性体部３上に設けられた第２の積層部４とを有する積層体５を備え、非磁性体部３のコイル２の巻軸部に磁性体部６を形成していた。
【０００３】
そして、磁性体部６は、非磁性体部３の所定箇所に凹部を形成し、この凹部にＮｉ−Ｃｕ−Ｚｎからなり粒径が０．７μｍ〜０．８μｍの磁性体粉末とバインダーと有機溶剤とからなる磁性体ペーストを充填することによって形成され、かつ約９２０℃で積層体５を焼成する際に同時に焼成されていた。
【０００４】
このコモンモードノイズフィルタでは、２つのコイル２を交差する磁界を磁性体部６で強め、コモンモード成分のインピーダンスを大きくして、コモンモードノイズを除去するようにしていた。
【０００５】
なお、この出願の発明に関連する先行技術文献としては、例えば、特許文献１が知られている。
【先行技術文献】
【特許文献】
【０００６】
【特許文献１】特開２００６−２２９１０５号公報
【発明の概要】
【発明が解決しようとする課題】
【０００７】
上記した従来のコモンモードノイズフィルタにおいては、粒径が０．７μｍ〜０．８μｍの磁性体粉末を用いているため、磁性体部６においては焼結密度が低くなり（磁性体粉末間に比較的大きな空孔が生じ）、これにより、コモンモード成分のインピーダンスが向上せず、コモンモードノイズの除去機能が低下してしまうという課題を有していた。
【０００８】
本発明は上記従来の課題を解決するもので、コモンモードノイズの除去機能を向上させることができるコモンモードノイズフィルタを提供することを目的とするものである。
【課題を解決するための手段】
【０００９】
上記目的を解決するために本発明は、第１の積層部と、前記第１の積層部上に設けられ２つのコイルを有する非磁性体部と、前記非磁性体部上に設けられた第２の積層部とを備え、前記非磁性体部の前記コイルの巻軸部に磁性体部を形成し、前記磁性体部を、平均粒径が０．４μｍ〜０．６μｍの磁性体粉末で構成したという構成を有する。
【発明の効果】
【００１０】
本発明のコモンモードノイズフィルタは、平均粒径が０．６μｍ以下の磁性体粉末で磁性体部を構成しているため、磁性体部における焼結密度が高くなり、これにより、コモンモード成分のインピーダンスが向上し、コモンモードノイズの除去機能が向上するという効果を奏するものである。
【００１１】
また、磁性体部を構成する磁性体粉末の粒径を０．４μｍ以上としているため、磁性体粉末の分散する（粉砕する）までの時間を短縮でき、これにより、生産性を低下させることがないという効果を奏するものである。
【図面の簡単な説明】
【００１２】
【図１】本発明の一実施の形態におけるコモンモードノイズフィルタの断面図
【図２】同コモンモードノイズフィルタの斜視図
【図３】従来のコモンモードノイズフィルタの断面図
【発明を実施するための形態】
【００１３】
図１は本発明の一実施の形態におけるコモンモードノイズフィルタの断面図、図２は同コモンモードノイズフィルタの斜視図である。
【００１４】
本発明の一実施の形態におけるコモンモードノイズフィルタは、図１に示すように、第１の積層部１１と、前記第１の積層部１１上に設けられ少なくとも２つのコイル１２が内蔵された非磁性体部１３と、前記非磁性体部１３上に設けられた第２の積層部１４とを備えた積層体１５を有し、前記非磁性体部１３の前記コイル１２の巻軸部に磁性体部１６を形成している。
【００１５】
上記構成において、前記第１の積層部１１は、シート状に構成されたＮｉ−Ｃｕ−Ｚｎフェライト等の磁性材料からなる複数の磁性体層で構成されている。
【００１６】
また、前記２つのコイル１２は、それぞれ渦巻状のコイル導体で構成され、独立した２つのコイル１２同士が磁気結合するようになっている。
【００１７】
そして、前記非磁性体部１３は、第１の積層部１１の上面に積層され、複数の非磁性体層を積層することによって形成され、また、この非磁性体部１３は、シート状に構成されたＣｕ−Ｚｎフェライト、ガラスセラミック等の非磁性材料からなる非磁性体層で構成されている。
【００１８】
さらに、非磁性体部１３の内部には、２つのコイル１２が形成され、また、２つのコイル１２を構成するコイル導体は、それぞれ非磁性体層に銀等の導電材料を渦巻状にめっきまたは印刷することにより形成されている。なお、２つのコイル１２は、非磁性体部１３と第１、第２の積層部１１、１４との界面に形成してもよい。
【００１９】
そして、前記第２の積層部１４は、非磁性体部１３の上面に積層され、すなわち、非磁性体部１３を第１、第２の積層部１１、１４で挟み込んだ構成とし、そして、シート状に構成されたＮｉ−Ｃｕ−Ｚｎフェライト等の磁性材料からなる複数の磁性体層で構成されている。
【００２０】
なお、第１の積層部１１の下面にさらに非磁性材料からなる他の非磁性層を形成してもよい。同様に、第２の積層部１４の上面にさらに非磁性材料からなる他の非磁性層を形成してもよい。さらに、前記他の非磁性層の代わりに磁性層と他の非磁性層からなる積層物を形成してもよい。また、第１の積層部１１または第２の積層部１４を一体の磁性物で構成し、非磁性体部１３に接着剤を介して接合させるようにしてもよい。
【００２１】
さらにまた、前記磁性体部１６は、２つのコイル１２の最も内側にある部分よりも内側の巻軸部において、下方になるにつれて徐々に面積が小さくなる（テーパー状になっている）ように非磁性体部１３に設けられている。この磁性体部１６は、平均粒径（Ｄ５０）が０．４μｍ〜０．６μｍの磁性体粉末で構成されている。
【００２２】
そして、上記した構成により、図２に示すような積層体１５が形成される。また、この積層体１５の両端面には、４つの外部電極１７が設けられ、そしてこの外部電極１７はそれぞれ２つのコイル１２の各両端部と接続されている。さらに、外部電極１７は、積層体１５の端面に銀を印刷することにより形成され、またこれらの表面にめっきによってニッケルめっき層を形成するとともに、このニッケルめっき層の表面にめっきによってすずやはんだ等の低融点金属めっき層を形成する。
【００２３】
以下、図１を参照に、本発明の一実施の形態におけるコモンモードノイズフィルタの製造方法について説明する。
【００２４】
まず、第１の積層部１１の上面に、内部に２つのコイル１２が形成された非磁性体部１３を積層する。
【００２５】
次に、コイル１２の最も内側にある部分よりも内側でコイル巻軸中心となる部分に、レーザを照射して、非磁性体部１３を貫通する凹部１８を形成する。このとき、第１の積層部１１の上部と凹部１８が連続するように形成する。
【００２６】
次に、Ｎｉ−Ｃｕ−Ｚｎフェライト等の磁性材料からなる磁性体粉末に、アルコール系有機溶剤を加えたものを、磁性体粉末の平均粒径（Ｄ５０）が０．４μｍ〜０．６μｍになるまで、ボールミルで混練、分散（粉砕）してスラリーを形成する。さらに、スラリーを乾燥させた後、バインダー、アルコール系有機溶剤を加えて磁性体ペーストを作製する。
【００２７】
そして、この磁性体ペーストをスキージで凹部１８に充填して磁性体部１６を形成する。
【００２８】
なお、上記磁性体粉末を有する磁性体ペーストが形成された複数の非磁性体層を積層してもよい。
【００２９】
次に、非磁性体部１３の上面に第２の積層部１４を積層して積層体１５を構成する。その後、約８８０℃の温度で焼成する。
【００３０】
最後に、図２に示すように、積層体１５に２つのコイル１２の両端部と接続する外部電極１７を形成する。
【００３１】
上記したように本発明の一実施の形態におけるコモンモードノイズフィルタにおいては、平均粒径（Ｄ５０）が０．６μｍ以下の磁性体粉末で磁性体部１６を構成しているため、磁性体部１６の焼結後の密度が高くなり（磁性体部１６における磁性体粉末間の微細な空孔が小さくなり）、これにより、コモンモード成分のインピーダンスが向上し、コモンモードノイズの除去機能が向上するという効果が得られるものである。
【００３２】
すなわち、平均粒径（Ｄ５０）がより小さいものを使用することによって、同じ温度で焼成しても密度が高く緻密になるため、磁性体部１６を磁束が通り易くなる。しかし、平均粒径（Ｄ５０）が非常に小さい磁性体粉末を使用しようとすると、分散にかかる時間が非常に長くなり、場合によっては数週間かかるときもあり、生産性の上で好ましくない。そこで、本発明では、分散にかかる時間が長くても数日間で済むように平均粒径（Ｄ５０）を０．４μｍ以上としている。
【００３３】
ここで、従来の磁性体粉末の平均粒径（Ｄ５０）が０．７μｍのものと、本発明の磁性体粉末の平均粒径（Ｄ５０）が０．５μｍのものを比較すると、同じ温度で焼成した場合、１００ＭＨｚのコモンモードインピーダンスが約１０％向上した。
【００３４】
また、本発明の磁性体粉末の平均粒径（Ｄ５０）が小さいものでは、焼成温度が低くても密度を高くすることができ、生産性の向上を図ることができる。ここで、密度を高くする方法として、焼成温度を高くすることも考えられるが、コイル１２が溶融する可能性がある。したがって、本発明では、コイル１２を溶融させることなく、密度を高くすることができ、コモンモード成分のインピーダンスを向上させることができる。
【００３５】
なお、第１、第２の積層部１１、１４を構成する磁性材料の粉末（磁性体粉末）の平均粒径や非磁性体部１３を構成するガラスセラミックの粉末（ガラス粉末）の平均粒径は、上記した磁性体部１６の磁性体粉末の平均粒径と同じか大きくなっている。
【００３６】
第１、第２の積層部１１、１４を構成する磁性体粉末の平均粒径を、磁性体部１６の磁性体粉末の平均粒径と同じにすることによって、焼成時の応力を低減できる。また、第１、第２の積層部１１、１４を構成する磁性体粉末の平均粒径をより大きくすることによって、第１、第２の積層部１１、１４の厚みが厚くなった場合でも、通る磁束を減少させて減衰特性のバランスを取ることができる。
【００３７】
非磁性体部１３を構成するガラス粉末の平均粒径を、磁性体部１６の磁性体粉末の平均粒径と同じか大きくすることによって、焼成時の応力で非磁性体部１３にクラックが生じるのを抑制できる。
【産業上の利用可能性】
【００３８】
本発明に係るコモンモードノイズフィルタは、コモンモードノイズの除去機能を向上させることができるという効果を有するものであり、特にデジタル機器やＡＶ機器、情報通信端末等に使用される小形で薄型のコモンモードノイズフィルタ等において有用となるものである。
【符号の説明】
【００３９】
１１  第１の積層部
１２  コイル
１３  非磁性体部
１４  第２の積層部
１６  磁性体部
【図１】
2016213333.tif 000003
【図２】
2016213333.tif 000004
【図３】
2016213333.tif 000005